(57)【要約】【課題】波長200nm以下の露光光に対する耐光性を大幅に改善したマスクブランクの提供。【解決手段】透光性基板上に転写パターンを形成するための窒素含有層と酸素含有層を含む薄膜を備えたマスクブランクであり、酸素含有層はケイ素と酸素を含有する材料で形成され、窒素含有層はケイ素と窒素とからなる材料、又は半金属元素及び非金属元素から選ばれる１以上の元素とケイ素と窒素とからなる材料で形成され、窒素含有層に対して二次イオン質量分析法による分析を行ってケイ素の二次イオン強度の深さ方向の分布を取得した時、窒素含有層の基板近傍領域と表層領域を除いた内部領域における透光性基板側に向かう方向での深さ[nm]に対するケイ素の二次イオン強度[Counts/sec]の傾きが150[(Counts/sec)/nm]未満である。【選択図】図１
2019168729.tif 000002
【特許請求の範囲】
【請求項１】
透光性基板上に、転写パターンを形成するための薄膜を備えたマスクブランクであって、
前記薄膜は、窒素含有層と酸素含有層を含み、
前記酸素含有層は、ケイ素と酸素を含有する材料で形成され、
前記窒素含有層は、ケイ素と窒素とからなる材料、または半金属元素および非金属元素から選ばれる１以上の元素とケイ素と窒素とからなる材料で形成され、
前記窒素含有層に対して、二次イオン質量分析法による分析を行ってケイ素の二次イオン強度の深さ方向の分布を取得した時、前記窒素含有層の前記透光性基板との界面の近傍領域と前記窒素含有層の前記透光性基板とは反対側の表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であり、
前記ケイ素の二次イオン強度の深さ方向の分布は、一次イオン種がＣｓ＋、一次加速電圧が２．０ｋＶ、一次イオンの照射領域を一辺が１２０μｍである四角形の内側領域とした測定条件で取得されるものであることを特徴とするマスクブランク。
【請求項２】
前記表層領域は、前記窒素含有層における前記透光性基板とは反対側の表面から前記透光性基板側に向かって１０ｎｍの深さまでの範囲にわたる領域であることを特徴とする請求項１に記載のマスクブランク。
【請求項３】
前記近傍領域は、前記透光性基板との界面から前記表層領域側に向かって１０ｎｍの深さまでの範囲にわたる領域であることを特徴とする請求項１又は２に記載のマスクブランク。
【請求項４】
前記窒素含有層は、ケイ素、窒素および非金属元素からなる材料で形成されていることを特徴とする請求項１乃至３のいずれかに記載のマスクブランク。
【請求項５】
前記窒素含有層の窒素含有量は、５０原子％以上であることを特徴とする請求項１乃至４のいずれかに記載のマスクブランク。
【請求項６】
前記窒素含有層の酸素含有量は、１０原子％以下であることを特徴とする請求項１乃至５のいずれかに記載のマスクブランク。
【請求項７】
前記酸素含有層は、ケイ素と酸素とからなる材料、または半金属元素および非金属元素から選ばれる１以上の元素とケイ素と酸素とからなる材料で形成されていることを特徴とする請求項１乃至６のいずれかに記載のマスクブランク。
【請求項８】
前記酸素含有層の酸素含有量は、４０原子％以上であることを特徴とする請求項７に記載のマスクブランク。
【請求項９】
前記酸素含有層は、ケイ素と窒素と酸素とからなる材料、または半金属元素および非金属元素から選ばれる１以上の元素とケイ素と窒素と酸素とからなる材料で形成されていることを特徴とする請求項１乃至６のいずれかに記載のマスクブランク。
【請求項１０】
前記酸素含有層の窒素および酸素の合計含有量は、４０原子％以上であることを特徴とする請求項９に記載のマスクブランク。
【請求項１１】
前記薄膜は、ＡｒＦエキシマレーザー（波長１９３ｎｍ）の露光光を１％以上の透過率で透過させる機能と、前記薄膜を透過した前記露光光に対して前記薄膜の厚さと同じ距離だけ空気中を通過した前記露光光との間で１５０度以上１９０度以下の位相差を生じさせる機能とを有する位相シフト膜であることを特徴とする請求項１乃至１０のいずれかに記載のマスクブランク。
【請求項１２】
前記位相シフト膜上に、遮光膜を備えることを特徴とする請求項１１に記載のマスクブランク。
【請求項１３】
請求項１乃至１０のいずれかに記載のマスクブランクの前記薄膜に転写パターンが設けられていることを特徴とする転写用マスク。
【請求項１４】
請求項１２に記載のマスクブランクの前記位相シフト膜に転写パターンが設けられ、前記遮光膜に遮光帯を含むパターンが設けられていることを特徴とする転写用マスク。
【請求項１５】
請求項１３又は１４に記載の転写用マスクを用い、半導体基板上のレジスト膜に転写パターンを露光転写する工程を備えることを特徴とする半導体デバイスの製造方法。
【発明の詳細な説明】
【技術分野】
【０００１】
本発明は、マスクブランク、転写用マスク、及びこの転写用マスクを用いる半導体デバイスの製造方法に関するものである。本発明は、特に、波長２００ｎｍ以下の短波長光を露光光として用いる場合に好適なマスクブランク、転写用マスク、及び半導体デバイスの製造方法に関するものである。
【背景技術】
【０００２】
一般に、半導体デバイスの製造工程では、フォトリソグラフィー法を用いて微細パターンの形成が行われている。また、この微細パターンの形成には通常何枚もの転写用マスク（フォトマスク）と呼ばれている基板が使用される。この転写用マスクは、一般に透光性のガラス基板上に、金属薄膜等からなる微細パターンを設けたものである。この転写用マスクの製造においてもフォトリソグラフィー法が用いられている。
【０００３】
この転写用マスクは同じ微細パターンを大量に転写するための原版となるため、転写用マスク上に形成されたパターンの寸法精度は、この転写用マスクを用いて作製される微細パターンの寸法精度に直接影響する。近年、半導体デバイスのパターンの微細化が著しく進んできており、それに応じて転写用マスクに形成されるマスクパターンの微細化に加え、そのパターン精度もより高いものが要求されている。他方、転写用マスクのパターンの微細化に加え、フォトリソグラフィーで使用される露光光源波長の短波長化が進んでいる。具体的には、半導体デバイス製造の際の露光光源としては、近年ではＫｒＦエキシマレーザー（波長２４８ｎｍ）から、ＡｒＦエキシマレーザー（波長１９３ｎｍ）へと短波長化が進んでいる。
【０００４】
また、転写用マスクの種類としては、従来の透光性基板上にクロム系材料からなる遮光膜パターンを有するバイナリマスクのほかに、位相シフトマスクが知られている。この位相シフトマスクには、様々なタイプが知られているが、その中の一つとして、ホール、ドット等の高解像パターンの転写に適したハーフトーン型位相シフトマスクが知られている。このハーフトーン型位相シフトマスクは、透明基板上に、所定の位相シフト量（通常約１８０度）を有し、かつ、所定の透過率（通常１〜２０％程度）を有する光半透過膜パターンが形成されたものであり、光半透過膜（位相シフト膜）が単層で形成されているものや多層で形成されているものがある。
【０００５】
ハーフトーン型位相シフトマスクの位相シフト膜には、例えばモリブデンシリサイド（ＭｏＳｉ）等の遷移金属シリサイド系の材料が広く用いられている。しかし、特許文献１にも開示されているとおり、ＭｏＳｉ系膜は、ＡｒＦエキシマレーザー（波長１９３ｎｍ）の露光光に対する耐性（いわゆるＡｒＦ耐光性）が低いということが近年判明している。すなわち、ＭｏＳｉ等の遷移金属シリサイド系材料を用いた位相シフトマスクの場合、露光光源のＡｒＦエキシマレーザー照射により、透過率や位相差の変化が起こり、さらに線幅が変化する（太る）という現象が発生している。
また、特許文献２、特許文献３等には、位相シフト膜を形成する材料として、ＳｉＮｘの位相シフト膜が開示されている。
【先行技術文献】
【特許文献】
【０００６】
【特許文献１】特開２０１０−２１７５１４号公報
【特許文献２】特開平８−２２０７３１号公報
【特許文献３】特開２０１４−１３７３８８号公報
【発明の概要】
【発明が解決しようとする課題】
【０００７】
上記特許文献３では、ＭｏＳｉ系膜のＡｒＦ耐光性が低いのは、膜中の遷移金属（Ｍｏ）がＡｒＦエキシマレーザーの照射によって光励起して不安定化することがその原因にあるとしている。この特許文献３では、位相シフト膜を形成する材料に遷移金属を含有しない材料であるＳｉＮｘを適用している。
【０００８】
このように、位相シフト膜の材料として遷移金属を含有しないＳｉＮｘ系材料を用いることで、ＡｒＦ耐光性を改善することは確かに可能である。ところで、従来は、転写用マスクに生じたヘイズを除去するためのマスク洗浄回数がマスク寿命を決定していた。しかし、近年のヘイズ抑制のための改善によってマスク洗浄回数が低減し、また転写用マスクの製造コストの高騰化の影響もあって、転写用マスクの繰返し使用期間が延び、その分累積露光時間も大幅に延びた。このため、特にＡｒＦエキシマレーザーなどの短波長光に対する耐光性の問題がより重要な問題として顕在化してきた。このような背景から、位相シフトマスクを含む転写用マスクのさらなる長寿命化が望まれている。
【０００９】
本発明は、上記従来の課題を解決するためになされたものであり、その目的は、第１に、波長２００ｎｍ以下の露光光に対する耐光性を大幅に改善したマスクブランクを提供することである。
本発明の目的は、第２に、このマスクブランクを用いることにより、波長２００ｎｍ以下の露光光に対する耐光性を大幅に改善し、長期間使用しても品質の安定した転写用マスクを提供することである。
本発明の目的は、第３に、この転写用マスクを用いて、半導体基板上のレジスト膜に高精度のパターン転写を行うことが可能な半導体デバイスの製造方法を提供することである。
【課題を解決するための手段】
【００１０】
本発明者らは、以上の課題を解決するため、透光性基板上に転写パターンを形成するための薄膜を備えたマスクブランクであって、この薄膜を形成する材料として、遷移金属を含まない、ケイ素及び窒素を含有する材料を検討するとともに、特にこの薄膜を構成するケイ素と窒素の結合状態に着目し、鋭意研究を続けた結果、本発明を完成したものである。
すなわち、上記課題を解決するため、本発明は以下の構成を有する。
【００１１】
（構成１）
透光性基板上に、転写パターンを形成するための薄膜を備えたマスクブランクであって、前記薄膜は、ケイ素と窒素とからなる材料、または半金属元素および非金属元素から選ばれる１以上の元素とケイ素と窒素とからなる材料で形成され、前記薄膜に対して、二次イオン質量分析法による分析を行ってケイ素の二次イオン強度の深さ方向の分布を取得した時、前記薄膜の前記透光性基板との界面の近傍領域と前記薄膜の前記透光性基板とは反対側の表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることを特徴とするマスクブランク。
【００１２】
（構成２）
前記表層領域は、前記薄膜における前記透光性基板とは反対側の表面から前記透光性基板側に向かって１０ｎｍの深さまでの範囲にわたる領域であることを特徴とする構成１に記載のマスクブランク。
（構成３）
前記近傍領域は、前記透光性基板との界面から前記表層領域側に向かって１０ｎｍの深さまでの範囲にわたる領域であることを特徴とする構成１又は２に記載のマスクブランク。
【００１３】
（構成４）
前記ケイ素の二次イオン強度の深さ方向の分布は、一次イオン種がＣｓ＋、一次加速電圧が２．０ｋＶ、一次イオンの照射領域を一辺が１２０μｍである四角形の内側領域とした測定条件で取得されるものであることを特徴とする構成１乃至３のいずれかに記載のマスクブランク。
（構成５）
前記表層領域は、前記薄膜の表層領域を除いた領域よりも酸素含有量が多いことを特徴とする構成１乃至４のいずれかに記載のマスクブランク。
【００１４】
（構成６）
前記薄膜は、ケイ素、窒素および非金属元素からなる材料で形成されていることを特徴とする構成１乃至５のいずれかに記載のマスクブランク。
（構成７）
前記薄膜における窒素含有量が５０原子％以上であることを特徴とする構成６に記載のマスクブランク。
【００１５】
（構成８）
前記薄膜は、ＡｒＦエキシマレーザー（波長１９３ｎｍ）の露光光を１％以上の透過率で透過させる機能と、前記薄膜を透過した前記露光光に対して前記薄膜の厚さと同じ距離だけ空気中を通過した前記露光光との間で１５０度以上１９０度以下の位相差を生じさせる機能とを有する位相シフト膜であることを特徴とする構成１乃至７のいずれかに記載のマスクブランク。
【００１６】
（構成９）
前記位相シフト膜上に、遮光膜を備えることを特徴とする構成８に記載のマスクブランク。
（構成１０）
前記遮光膜は、クロムを含有する材料からなることを特徴とする構成９に記載のマスクブランク。
【００１７】
（構成１１）
構成１乃至８のいずれかに記載のマスクブランクの前記薄膜に転写パターンが設けられていることを特徴とする転写用マスク。
（構成１２）
構成９又は１０に記載のマスクブランクの前記位相シフト膜に転写パターンが設けられ、前記遮光膜に遮光帯を含むパターンが設けられていることを特徴とする転写用マスク。
【００１８】
（構成１３）
構成１１又は１２に記載の転写用マスクを用い、半導体基板上のレジスト膜に転写パターンを露光転写する工程を備えることを特徴とする半導体デバイスの製造方法。
【発明の効果】
【００１９】
本発明によれば、波長２００ｎｍ以下の露光光に対する耐光性を大幅に改善したマスクブランクを提供することができる。
また、このマスクブランクを用いることにより、波長２００ｎｍ以下の露光光に対する耐光性を大幅に改善し、長期間使用しても品質の安定した転写用マスクを提供することができる。
さらに、この転写用マスクを用いて、半導体基板上のレジスト膜にパターン転写を行うことにより、パターン精度の優れたデバイスパターンが形成された高品質の半導体デバイスを製造することができる。
【図面の簡単な説明】
【００２０】
【図１】本発明に係るマスクブランクの一実施形態の断面概略図である。
【図２】本発明に係る転写用マスクの一実施形態の断面概略図である。
【図３】本発明に係るマスクブランクを用いた転写用マスクの製造工程を示す断面概略図である。
【図４】本発明の実施例１および実施例２のマスクブランクの薄膜（位相シフト膜）に対し、二次イオン質量分析法による分析を行って得られたケイ素の二次イオン強度の深さ方向の分布を示す図である。
【図５】本発明の実施例１のマスクブランクの薄膜（位相シフト膜）の内部領域における膜表面からの深さに対するケイ素の二次イオン強度の分布を示す図である。
【図６】本発明の実施例２のマスクブランクの薄膜（位相シフト膜）の内部領域における膜表面からの深さに対するケイ素の二次イオン強度の分布を示す図である。
【図７】比較例のマスクブランクの薄膜（位相シフト膜）の内部領域における膜表面からの深さに対するケイ素の二次イオン強度の分布を示す図である。
【発明を実施するための形態】
【００２１】
以下、本発明を実施するための形態について図面を参照しながら詳述する。
本発明者らは、転写パターンを形成するための薄膜を形成する材料として、遷移金属を含まない、ケイ素及び窒素を含有する材料（以下、ＳｉＮ系材料ということもある。）を検討するとともに、特にこの薄膜を構成するケイ素と窒素の結合状態を分析することにも着目して検討した。その結果、本発明者らは、上記課題を解決するためには、ケイ素と窒素とからなる材料、または半金属元素および非金属元素から選ばれる１以上の元素とケイ素と窒素とからなる材料で形成された薄膜に対して、二次イオン質量分析法による分析を行ってケイ素の二次イオン強度の深さ方向の分布を取得した時、この薄膜の透光性基板との界面の近傍領域とこの薄膜の透光性基板とは反対側の表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることが良いとの結論に至り、本発明を完成するに至ったものである。
【００２２】
以下、実施形態に基づいて本発明を詳細に説明する。
本発明に係るマスクブランクは、透光性基板上に、転写パターンを形成するためのＳｉＮ系材料からなる薄膜を備えたマスクブランクであって、位相シフトマスクブランク、バイナリマスクブランク、その他の各種マスクを作製するためのマスクブランクに適用されるものである。特に、本発明の効果、すなわちＡｒＦエキシマレーザー等の短波長の露光光に対する耐光性の大幅な改善効果が十分発揮される点で、位相シフトマスクブランクに好ましく適用される。そこで、以下では、本発明を位相シフトマスクブランクに適用した場合について説明するが、上記のとおり、本発明はこれに限定されるものではない。
【００２３】
図１は、本発明に係るマスクブランクの一実施形態を示す断面概略図である。
図１に示されるとおり、本発明の一実施形態に係るマスクブランク１０は、透光性基板１上に、転写パターンを形成するための薄膜である位相シフト膜２、遮光帯パターンなどを形成するための遮光膜３およびハードマスク膜４がこの順に積層した構造を備える位相シフトマスクブランクである。
【００２４】
ここで、上記マスクブランク１０における透光性基板１としては、半導体デバイス製造用の転写用マスクに用いられる基板であれば特に限定されない。透光性基板は、半導体デバイス製造の際の半導体基板上へのパターン露光転写に使用する露光波長に対して透明性を有するものであれば特に制限されず、合成石英基板や、その他各種のガラス基板（例えば、ソーダライムガラス、アルミノシリケートガラス等）が用いられる。これらの中でも合成石英基板は、微細パターン形成に有効なＡｒＦエキシマレーザー（波長１９３ｎｍ）又はそれよりも短波長の領域で透明性が高いので、特に好ましく用いられる。
【００２５】
本発明において、上記位相シフト膜２は、遷移金属を含まない、ケイ素及び窒素を含有する材料で形成される。具体的には、位相シフト膜２は、例えば、ケイ素と窒素とからなる材料、または半金属元素および非金属元素から選ばれる１以上の元素とケイ素と窒素とからなる材料で形成されることが好ましい。
【００２６】
この位相シフト膜２は、ケイ素と窒素に加え、半金属元素を含有してもよい。この場合の半金属元素として、例えば、ホウ素、ゲルマニウム、アンチモン及びテルルから選ばれる１以上の元素を含有させると、スパッタリングターゲットとして用いるケイ素の導電性を高めることが期待できるため好ましい。
【００２７】
また、この位相シフト膜２は、ケイ素と窒素に加え、非金属元素を含有してもよい。この場合の非金属元素は、狭義の非金属元素（炭素、水素、酸素、リン、硫黄、セレンなど）、ハロゲン（フッ素など）、および希ガス（ヘリウム、アルゴン、クリプトン、キセノンなど）を含むものをいう。このような非金属元素を適宜選択して含有させることにより、位相シフト膜２の光学特性、膜応力、プラズマエッチングレート等を調節することが可能である。
【００２８】
本発明においては、この位相シフト膜２における窒素含有量は、５０原子％以上であることが好ましい。窒素含有量が少ないＳｉＮ系材料の薄膜は例えばＡｒＦエキシマレーザーの露光光（以下、ＡｒＦ露光光という場合がある。）に対する屈折率ｎが小さく、その消衰係数ｋが大きい。また、ＳｉＮ系材料の薄膜は、窒素含有量が多くなるにつれてその屈折率ｎが大きくなっていくとともに、その消衰係数ｋが小さくなっていく傾向がある。窒素含有量が少ないＳｉＮ系材料で位相シフト膜２を形成しようとすると、屈折率ｎが小さい材料であるため、所定の位相差を確保するためには位相シフト膜２の膜厚を大幅に厚くする必要が生じる。さらに、窒素含有量が少ないＳｉＮ系材料は消衰係数ｋが大きいため、そのような大幅に厚い膜厚で位相シフト膜２を形成すると透過率が低すぎて位相シフト効果が生じにくくなる。
【００２９】
窒素含有量が少ないＳｉＮ系材料に酸素を含有させることで同じ膜厚でも透過率を上げることができる。しかし、窒素含有量が少ないＳｉＮ系材料に酸素を含有させると、その材料の消衰係数ｋは窒素を含有させる場合に比べて大きく下がるが、屈折率ｎは窒素を含有させる場合に比べるとあまり上がらない。このため、ＳｉＮ系材料に窒素を多く含有させた材料で所定の透過率と所定の位相差を有する位相シフト膜２を形成した方が、膜厚を薄くすることができる。特に、ＡｒＦ露光光に対する透過率が例えば１０％以上の位相シフト膜２をＳｉＮ系材料で形成する場合、窒素含有量を５０原子％以上にすることで、より薄い膜厚で所定の透過率と位相差を確保することができる。
【００３０】
また、窒素含有量が少ないＳｉＮ系材料は、他の元素と未結合のケイ素の存在比率が比較的高くなるため、波長２００ｎｍ以下の露光光に対する耐光性が比較的低い。位相シフト膜２の窒素含有量を５０原子％以上にすることで、他の元素と結合しているケイ素の存在比率が高くなり、波長２００ｎｍ以下の露光光に対する耐光性をより高くすることができる。一方、位相シフト膜２における窒素含有量は、５７原子％以下であることが好ましい。
【００３１】
また、特にハーフトーン型位相シフトマスクを作製するためのマスクブランクにおいては、上記位相シフト膜２は、位相シフト効果を有効に機能させ且つ適切な位相シフト効果を得るためには、例えばＡｒＦエキシマレーザー（波長１９３ｎｍ）の露光光を１％以上の透過率で透過させる機能と、位相シフト膜２を透過した上記露光光に対して位相シフト膜２の厚さと同じ距離だけ空気中を通過した上記露光光との間で１５０度以上１９０度以下の位相差を生じさせる機能とを有することが求められる。上記の透過率は、２％以上であると好ましく、１０％以上であるとより好ましく、１５％以上であるとさらに好ましい。他方、この透過率は３０％以下になるように調整されていることが好ましく、２０％以下であるとより好ましい。また、近年の露光装置における露光光の照射方式が、位相シフト膜２の膜面の垂直方向に対して所定角度で傾斜した方向から露光光を入射させるタイプのものが増えてきているため、上記の位相差の範囲であることが好ましい。
【００３２】
上記位相シフト膜２は、膜厚が９０ｎｍ以下であることが好ましい。位相シフト膜２の膜厚が９０ｎｍよりも厚いと電磁界（ＥＭＦ：Electromagnetic Field）効果に起因するバイアス（パターン線幅等の補正量。以下、これをＥＭＦバイアスという。）が大きくなる。また、ＥＢ（Electron Beam）欠陥修正に要する時間が長くなる。一方、位相シフト膜２の膜厚は４０ｎｍ以上であることが好ましい。膜厚が４０ｎｍ未満であると、位相シフト膜として求められる所定の露光光透過率と位相差が得られない恐れがある。
【００３３】
本発明に係るマスクブランクにおいては、転写パターンを形成するためのＳｉＮ系材料からなる薄膜（本実施形態では、上記位相シフト膜２）に対して、二次イオン質量分析法による分析を行ってケイ素の二次イオン強度の深さ方向の分布を取得した時、上記薄膜の前記透光性基板との界面の近傍領域と上記薄膜の前記透光性基板とは反対側の表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることが重要である。
【００３４】
本発明者らは、上記位相シフト膜２のようなＳｉＮ系材料からなる薄膜に対して、二次イオン質量分析法（SIMS：Secondary Ion Mass Spectrometry）による分析を行ってケイ素の二次イオン強度の深さ方向の分布を取得した時、ケイ素の二次イオン強度は、薄膜の表層領域でピークを迎えた後、内部領域で一度落ち込み、さらにそこから透光性基板側（以下、基板側と略称する場合がある。）に向かって徐々に増加する傾向を有していることを突き止めた。また、本発明者らは、その内部領域においてケイ素の二次イオン強度が増加していく度合い（増加の傾き）は、上記薄膜を形成するＳｉＮ系材料のＳｉとＮの結合状態の強弱によって明確に相違することも見出した。ＳｉＮ系材料におけるＳｉとＮの結合状態の強弱は、上記薄膜のＡｒＦ露光光に対する耐光性と密接に関連する。
【００３５】
このように、上記位相シフト膜２のようなＳｉＮ系材料からなる薄膜に対して、二次イオン質量分析法による分析を行ってケイ素の二次イオン強度の深さ方向の分布を取得した時、ケイ素の二次イオン強度は、薄膜の内部領域では基板側に向かって徐々に増加する傾向を有しており、且つ、その内部領域においてケイ素の二次イオン強度が増加していく度合い（増加の傾き）は、上記薄膜を形成するＳｉＮ系材料のＳｉとＮの結合状態の強弱によって明確に相違する。その理由についても検討したところ、以下のような理由によるものと推察される。
【００３６】
二次イオン質量分析法では、測定対象物の表面に対し、加速電圧を掛けてセシウムイオン等の一次イオンを衝突させ、その一次イオンが衝突することによって測定対象物の表面から飛び出してくる二次イオンの数を測定する。導電性に乏しいＳｉＮ系材料膜に対して一次イオンの荷電粒子を照射し続けることでチャージアップが発生し、そのとき生じる電界によってＳｉ原子が基板側に移動する。このため、ＳｉＮ系材料膜の表面側から基板側に向かってケイ素の二次イオン強度が上昇するものと推測される。そして、薄膜の内部領域におけるＳｉとＮの結合状態が強い膜の場合は、結合エネルギーの高いＳｉ３Ｎ４結合の存在比率が多く、未結合のＳｉ原子の存在比率が少ないと考えられる。これに起因して、一次イオンの照射によってＳｉＮ系材料膜の表層に生じるチャージアップによる電界の影響をＳｉ原子が受けたときに、Ｓｉ原子が基板側に移動しにくい傾向があると推測される。その結果、薄膜の内部領域においてケイ素の二次イオン強度が増加していく度合い（増加の傾き）は、相対的に小さくなる傾向があるものと考えられる。他方、薄膜の内部領域におけるＳｉとＮの結合状態が弱い膜の場合は、結合エネルギーの高いＳｉ３Ｎ４結合の存在比率が少なく、未結合のＳｉ原子の存在比率が多いと考えられるため、一次イオンの照射によってＳｉＮ系材料膜の表層に生じるチャージアップによる電界の影響をＳｉ原子が受けたときに、Ｓｉ原子が基板側に移動しやすい傾向があると推測される。その結果、薄膜の内部領域においてケイ素の二次イオン強度が増加していく度合い（増加の傾き）は、相対的に大きくなる傾向があるものと考えられる。
【００３７】
本発明者らは、以上の結果を踏まえ、さらに鋭意検討を進めた結果、上記位相シフト膜２のようなＳｉＮ系材料からなる薄膜に対して、二次イオン質量分析法による分析を行ってケイ素の二次イオン強度の深さ方向の分布を取得した時、上記薄膜の基板近傍領域と表層領域を除いた内部領域における基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることが、本発明の効果を十分発揮させる点で重要であることを見出した。このような薄膜は、その内部領域におけるＳｉとＮの結合状態が強い、つまり、結合エネルギーの高いＳｉ３Ｎ４結合の存在比率が多く、未結合のＳｉ原子の存在比率が少ないと考えられるため、ＡｒＦ露光光に対する耐光性が、例えば従来のＭｏＳｉ系薄膜と比べても大幅に向上する。一方、上記薄膜の基板近傍領域と表層領域を除いた内部領域における基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］以上である場合、そのような薄膜は、その内部領域におけるＳｉとＮの結合状態が弱く、結合エネルギーの高いＳｉ３Ｎ４結合の存在比率が少なく、未結合のＳｉ原子の存在比率が多いと考えられるため、ＡｒＦ露光光に対する耐光性の改善効果は小さい。
【００３８】
上記位相シフト膜２のようなＳｉＮ系材料からなる薄膜の内部領域におけるＳｉとＮの結合状態は、この薄膜の成膜条件（スパッタリングの方式、成膜室の構造、スパッタガスを構成するガスと混合比率、成膜室内の圧力、ターゲットに印加する電圧等）や、成膜後のアニール条件などによって変化する。
【００３９】
なお、本実施形態においては、上記の表層領域は、上記位相シフト膜２における透光性基板１とは反対側の表面から透光性基板側１に向かって１０ｎｍの深さまでの範囲にわたる領域とすることができる。また、上記の基板近傍領域は、上記位相シフト膜２における透光性基板１との界面から表層領域側に向かって１０ｎｍの深さまでの範囲にわたる領域とすることができる。図１では、位相シフト膜２を、基板近傍領域２１、内部領域２２、表層領域２３として示している。本発明では、このような薄膜の表層領域と基板近傍領域を除いた内部領域において、基板側方向での深さに対するケイ素の二次イオン強度の傾きを評価している。その理由は、上記の表層領域では、ケイ素の二次イオン強度は薄膜の表面酸化等の影響を受けていることが多く、また上記の基板近傍領域では、ケイ素の二次イオン強度は透光性基板の影響を受けていることが多いためである。これらの影響を排除することによって、薄膜の内部領域における基板側方向での深さに対するケイ素の二次イオン強度が増加していく度合い（増加の傾き）を精度良く評価することができる。
【００４０】
また、パターン形成用の薄膜（上記位相シフト膜２）に対し、上記の二次イオン質量分析法による分析を行って取得するケイ素の二次イオン強度の深さ方向の分布は、一次イオン種がＣｓ＋、一次加速電圧が２．０ｋＶ、一次イオンの照射領域を一辺が１２０μｍである四角形の内側領域とした測定条件で取得されるものであることが好ましい。このような測定条件で取得したケイ素の二次イオン強度の深さ方向の分布から、薄膜の内部領域における基板側方向での深さに対するケイ素の二次イオン強度の傾きを評価することにより、その薄膜がＡｒＦ露光光に対する耐光性に優れた薄膜であるかどうかを精度良く判別することができる。なお、表面酸化等によって表層領域は、内部領域よりも酸素含有量が多くなっている。ＳｉとＯの結合状態は、ＳｉとＮの結合状態よりも強い。このため、表層領域は、内部領域よりもＡｒＦ耐光性が高くなる。
【００４１】
パターン形成用の薄膜（上記位相シフト膜２）に対するケイ素の二次イオン強度の測定は、深さ方向で２ｎｍ以下の測定間隔で行うことが好ましく、１ｎｍ以下の測定間隔で行うとより好ましい。また、上記薄膜の基板近傍領域と表層領域を除いた内部領域における基板側に向かう方向での深さ［ｎｍ］に対するケイ素の二次イオン強度［Ｃｏｕｎｔｓ／ｓｅｃ］の傾きは、内部領域内において所定の測定間隔で測定された全ての測定点での測定値に対し、最小二乗法（一次関数をモデルとする。）を適用して算出することが好ましい。
【００４２】
パターン形成用の薄膜（上記位相シフト膜２）の内部領域は、酸素の含有量が少ない方が薄膜の全体膜厚を薄くすることができる。内部領域は、酸素の含有量が１０原子％以下であることが好ましく、５原子％以下であることがより好ましく、１原子％以下であることがさらに好ましく、薄膜をＸ線光電子分光分析などで分析したときに検出下限値以下となることがより一層好ましい。一方、パターン形成用の薄膜（上記位相シフト膜２）の内部領域は、ケイ素の含有量が４０原子％以上であることが好ましく、４３原子％以上であることがより好ましい。また、内部領域は、ケイ素の含有量が７０原子％以下であることが好ましく、６０原子％以下であることがより好ましく、５０原子％以下であることがさらに好ましい。
【００４３】
パターン形成用の薄膜（位相シフト膜２）の内部領域は、窒素を除く非金属元素と半金属元素との合計含有量が１０原子％未満であることが好ましく、５原子％以下であるとより好ましく、１原子％以下であることがさらに好ましく、薄膜をＸ線光電子分光分析などで分析したときに検出下限値以下となることがより一層好ましい。また、パターン形成用の薄膜（上記位相シフト膜２）の内部領域は、その内部領域を構成する各元素の含有量の膜厚方向での差が、いずれも１０原子％未満であることが好ましく、８原子％以下であるとより好ましく、５原子％以下であるとさらに好ましい。さらに、パターン形成用の薄膜の内部領域と基板近傍領域を包含する領域（すなわち、薄膜の表層領域を除いた領域）は、その領域を構成する各元素の含有量の膜厚方向での差が、いずれも１０原子％未満であることが好ましく、８原子％以下であるとより好ましく、５原子％以下であるとさらに好ましい。
【００４４】
一方、上記薄膜の上に上層膜を設けてもよい。この場合、上記薄膜と上層膜との積層体でパターン形成用の薄膜を構成する。他方、上記薄膜の下に下層膜を設けてもよい。この場合、上記薄膜と下層膜との積層体でパターン形成用の薄膜を構成する。さらに、下層膜、上記薄膜および上層膜の積層体でパターン形成用の薄膜を構成しても良い。下層膜および上層膜は、ケイ素と酸素とからなる材料、または半金属元素および非金属元素から選ばれる１以上の元素とケイ素と酸素とからなる材料で形成されることが好ましい。この場合、下層膜および上層膜は、酸素の含有量が４０原子％以上であることが好ましく、５０原子％以上であるとより好ましく、６０原子％以上であるとさらに好ましい。
【００４５】
下層膜および上層膜は、ケイ素と窒素と酸素とからなる材料、または半金属元素および非金属元素から選ばれる１以上の元素とケイ素と窒素と酸素とからなる材料で形成されることが好ましい。下層膜および上層膜は、窒素および酸素の合計含有量が４０原子％以上であることが好ましく、５０原子％以上であるとより好ましく、５５原子％以上であるとさらに好ましい。これらの材料からなる下層膜および上層膜は、内部にＳｉとＯの結合状態を多く含む。このため、下層膜および上層膜は、上記薄膜よりもＡｒＦ耐光性が高くなる。
【００４６】
次に、上記遮光膜３について説明する。
本実施形態では、上記遮光膜３は、遮光帯等の遮光パターンを形成する目的、およびアライメントマーク等の各種マークを形成する目的に設けられている。遮光膜３は、上記ハードマスク膜４のパターンを出来るだけ忠実に位相シフト膜２に転写する機能も兼ね備えている。上記遮光膜３は、ＳｉＮ系材料で形成されている上記位相シフト膜２とのエッチング選択性を確保するため、クロムを含有する材料で形成される。
上記クロムを含有する材料としては、例えばクロム（Ｃｒ）単体、あるいはクロムに酸素、窒素、炭素などの元素を添加したクロム化合物（例えばＣｒＮ、ＣｒＣ、ＣｒＯ、ＣｒＯＮ、ＣｒＣＮ、ＣｒＯＣ、ＣｒＯＣＮなど）が挙げられる。
【００４７】
上記遮光膜３を形成する方法については特に制約される必要はないが、なかでもスパッタリング成膜法が好ましく挙げられる。スパッタリング成膜法によると、均一で膜厚の一定な膜を形成することが出来るので好適である。
【００４８】
上記遮光膜３は、単層構造でも、積層構造でもよい。例えば、遮光層と表面反射防止層の２層構造や、さらに裏面反射防止層を加えた３層構造とすることができる。
【００４９】
上記遮光膜３は、所定の遮光性を確保することが求められ、本実施形態においては、上記位相シフト膜２と遮光膜３の積層膜において、例えば微細パターン形成に有効なＡｒＦエキシマレーザー（波長１９３ｎｍ）の露光光に対する光学濃度（ＯＤ）が２．８以上であることが求められ、３．０以上であるとより好ましい。
【００５０】
また、上記遮光膜３の膜厚は特に制約される必要はないが、微細パターンを精度良く形成できるためには、８０ｎｍ以下であることが好ましく、７０ｎｍ以下であるとより好ましい。他方、遮光膜３は、上記のとおり所定の遮光性（光学濃度）を確保することが求められることから、上記遮光膜３の膜厚は、３０ｎｍ以上であることが好ましく、４０ｎｍ以上であることがより好ましい。
【００５１】
また、上記ハードマスク膜４は、直下の遮光膜３とエッチング選択性の高い素材であることが必要である。本実施形態では、ハードマスク膜４の素材に例えばケイ素を含有する材料を選択することにより、クロムを含有する材料からなる遮光膜３との高いエッチング選択性を確保することができる。そのため、マスクブランク１０の表面に形成するレジストパターンの薄膜化のみならずハードマスク膜４の膜厚も薄くすることが可能である。そのため、マスクブランク１０の表面に形成された微細な転写パターンを有するレジストパターンをハードマスク膜４へ精度良く転写することができる。
【００５２】
上記ハードマスク膜４を形成するケイ素を含有する材料としては、ケイ素に、酸素、窒素、炭素、ホウ素および水素から選ばれる１以上の元素を含有する材料が挙げられる。また、このほかのハードマスク膜４に好適なケイ素を含有する材料としては、ケイ素および遷移金属に、酸素、窒素、炭素、ホウ素および水素から選ばれる１以上の元素を含有する材料が挙げられる。この場合の遷移金属としては、例えば、モリブデン（Ｍｏ）、タングステン（Ｗ）、チタン（Ｔｉ）、タンタル（Ｔａ）、ジルコニウム（Ｚｒ）、ハフニウム（Ｈｆ）、ニオブ（Ｎｂ）、バナジウム（Ｖ）、コバルト（Ｃｏ）、ニッケル（Ｎｉ）、ルテニウム（Ｒｕ）、スズ（Ｓｎ）、クロム（Ｃｒ）などが挙げられる。
【００５３】
なお、ケイ素と酸素を含有する材料で形成されたハードマスク膜４は、有機系材料のレジスト膜との密着性が低い傾向があるため、ハードマスク膜４の表面をＨＭＤＳ（Hexamethyl disilazane）処理を施し、表面の密着性を向上させることが好ましい。
【００５４】
上記ハードマスク膜４を形成する方法についても特に制約される必要はないが、なかでもスパッタリング成膜法が好ましく挙げられる。スパッタリング成膜法によると、均一で膜厚の一定な膜を形成することが出来るので好適である。
【００５５】
上記ハードマスク膜４の膜厚は特に制約される必要はないが、このハードマスク膜４は、直下の遮光膜３をパターニングするときのエッチングマスクとして機能するものであるため、少なくとも直下の遮光膜３のエッチングが完了する前に消失しない程度の膜厚が必要である。一方、ハードマスク膜４の膜厚が厚いと、直上のレジストパターンを薄膜化することが困難である。このような観点から、上記ハードマスク膜４の膜厚は、例えば２ｎｍ以上１５ｎｍ以下の範囲であることが好ましく、より好ましくは３ｎｍ以上１０ｎｍ以下である。
なお、上記ハードマスク膜４を省くことも可能であるが、レジストパターンの薄膜化を実現するためには、本実施形態のように、上記ハードマスク膜４を設ける構成とすることが望ましい。
【００５６】
一方、上記遮光膜３は、ケイ素を含有する材料、遷移金属とケイ素を含有する材料、またはタンタルを含有する材料のいずれかで形成してもよい。この場合、位相シフト膜２と遮光膜３との間でエッチング選択性を確保することが難しくなるため、位相シフト膜２と遮光膜３との間にエッチングストッパー膜を設けることが好ましい。この場合のエッチングストッパー膜は、クロムを含有する材料で形成することが好ましいが、酸素含有量が５０原子％以上のケイ素を含有する材料で形成してもよい。このような位相シフト膜２と遮光膜３との間にエッチングストッパー膜を備える構造のマスクブランクも本発明のマスクブランクに含まれる。
【００５７】
上記マスクブランク１０は、透光性基板１と位相シフト膜２の間に他の膜が設けられていない構成について説明したが、本発明のマスクブランクはそれに限られない。たとえば、上記の透光性基板１と位相シフト膜２の間にエッチングストッパー膜を備える構造のマスクブランクも本発明のマスクブランクに含まれる。この場合のエッチングストッパー膜は、クロムを含有する材料、アルミニウムと酸素を含有する材料、またはアルミニウムと酸素とケイ素を含有する材料などで形成することが好ましい。
また、上記のマスクブランク１０の表面にレジスト膜を有する形態のものも本発明のマスクブランクに含まれる。
【００５８】
以上説明した構成を有する本発明の実施形態のマスクブランク１０は、転写パターンを形成するためのＳｉＮ系材料からなる薄膜（本実施形態では、上記位相シフト膜２）に対して、二次イオン質量分析法による分析を行ってケイ素の二次イオン強度の深さ方向の分布を取得した時、上記薄膜の基板近傍領域と表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満である。このような薄膜は、その内部領域におけるＳｉとＮの結合状態が強いため、ＡｒＦエキシマレーザー等の波長２００ｎｍ以下の露光光に対する耐光性が、例えば従来のＭｏＳｉ系薄膜と比べても大幅に向上する。よって、本発明のマスクブランクを用いることにより、ＡｒＦエキシマレーザー等の波長２００ｎｍ以下の露光光に対する耐光性を大幅に改善でき、長期間使用しても品質の安定した転写用マスクを得ることができる。
【００５９】
本発明は、上記の本発明に係るマスクブランクから作製される転写用マスクも提供する。
図２は、本発明に係る転写用マスクの一実施形態の断面概略図であり、図３は、本発明に係るマスクブランクを用いた転写用マスクの製造工程を示す断面概略図である。
図２に示す一実施形態の転写用マスク２０（位相シフトマスク）では、上記マスクブランク１０の位相シフト膜２に位相シフト膜パターン２ａ（転写パターン）が形成され、上記マスクブランク１０の遮光膜３に遮光膜パターン３ｂ（遮光帯を含むパターン）が形成されている。
【００６０】
次に、図３を参照して、本発明に係るマスクブランクを用いた転写用マスクの製造方法を説明する。
マスクブランク１０の表面に、スピン塗布法により、電子線描画用のレジスト膜を所定の膜厚で形成し、このレジスト膜に対して、所定のパターンを電子線描画し、描画後、現像することにより、所定のレジストパターン５ａを形成する（図３（ａ）参照）。このレジストパターン５ａは最終的な転写パターンとなる位相シフト膜２に形成されるべき所望のデバイスパターンを有する。
【００６１】
次に、マスクブランク１０のハードマスク膜４上に形成された上記レジストパターン５ａをマスクとして、フッ素系ガスを用いたドライエッチングにより、ハードマスク膜４に、ハードマスク膜のパターン４ａを形成する（図３（ｂ）参照）。本実施形態では、上記ハードマスク膜４はケイ素を含有する材料で形成されている。
【００６２】
次に、残存する上記レジストパターン５ａを除去した後、上記ハードマスク膜４に形成されたパターン４ａをマスクとして、塩素系ガスと酸素ガスの混合ガスを用いたドライエッチングにより、遮光膜３に、位相シフト膜２に形成されるパターンに対応する遮光膜のパターン３ａを形成する（図３（ｃ）参照）。本実施形態では、上記遮光膜３はクロムを含有する材料で形成されている。
【００６３】
次に、上記遮光膜３に形成されたパターン３ａをマスクとして、フッ素系ガスを用いたドライエッチングにより、ＳｉＮ系材料で形成された位相シフト膜２に、位相シフト膜パターン（転写パターン）２ａを形成する（図３（ｄ）参照）。なお、この位相シフト膜２のドライエッチング工程において、表面に露出しているハードマスク膜パターン４ａは除去される。
【００６４】
次に、上記図３（ｄ）の状態の基板上の全面に、スピン塗布法により、前記と同様のレジスト膜を形成し、このレジスト膜に対して、所定のパターン（たとえば遮光帯パターンに対応するパターン）を電子線描画し、描画後、現像することにより、所定のレジストパターン６ａを形成する（図３（ｅ）参照）
【００６５】
続いて、このレジストパターン６ａをマスクとして、塩素系ガスと酸素ガスの混合ガスを用いたドライエッチングにより、露出している遮光膜パターン３ａのエッチングを行うことにより、たとえば転写パターン形成領域内の遮光膜パターン３ａを除去し、転写パターン形成領域の周辺部には遮光帯パターン３ｂを形成する。最後に、残存するレジストパターン６ａを除去することにより、透光性基板１上に転写パターンとなる位相シフト膜の微細パターン２ａを備えた転写用マスク（位相シフトマスク）２０が出来上がる（図３（ｆ）参照）。
【００６６】
以上のようにして、本発明のマスクブランクを用いることにより、ＡｒＦエキシマレーザーなどの波長２００ｎｍ以下の露光光に対する耐光性を大幅に改善でき、長期間使用しても品質の安定した転写用マスクを得ることができる。
【００６７】
また、このような本発明のマスクブランクを使用して製造され、長期間使用しても品質の安定した転写用マスク２０を用いて、リソグラフィー法により当該転写用マスクの転写パターンを半導体基板上のレジスト膜に露光転写する工程を備える半導体デバイスの製造方法によれば、パターン精度の優れたデバイスパターンが形成された高品質の半導体デバイスを製造することができる。
【実施例】
【００６８】
以下、実施例により、本発明の実施形態をさらに具体的に説明する。
（実施例１）
本実施例１は、波長１９３ｎｍのＡｒＦエキシマレーザーを露光光として用いる転写用マスク（位相シフトマスク）の製造に使用するマスクブランク及び転写用マスクの製造に関する。
本実施例１に使用するマスクブランク１０は、図１に示すような、透光性基板１上に、位相シフト膜２、遮光膜３およびハードマスク膜４をこの順に積層した構造のものである。このマスクブランク１０は、以下のようにして作製した。
【００６９】
合成石英ガラスからなる透光性基板１（大きさ約１５２ｍｍ×１５２ｍｍ×厚み約６．３５ｍｍ）を準備した。この透光性基板１は、主表面及び端面が所定の表面粗さ（例えば主表面は二乗平均平方根粗さＲｑで０．２ｎｍ以下）に研磨されている。
【００７０】
次に、枚葉式ＲＦスパッタ装置内に透光性基板１を設置し、ケイ素（Ｓｉ）ターゲットを用い、クリプトン（Ｋｒ）、ヘリウム（Ｈｅ）及び窒素（Ｎ２）の混合ガス（流量比  Ｋｒ：Ｈｅ：Ｎ２＝３：１６：４、圧力＝０．２４Ｐａ）をスパッタリングガスとし、ＲＦ電源の電力を１．５ｋＷとし、反応性スパッタリング（ＲＦスパッタリング）により、透光性基板１上に、ケイ素及び窒素からなる位相シフト膜２（Ｓｉ：Ｎ＝４６．９原子％：５３．１原子％）を６２ｎｍの厚さで形成した。ここで、位相シフト膜２の組成は、別の透光性基板上に上記と同じ条件で形成した位相シフト膜に対してＸ線光電子分光法（ＸＰＳ）による測定によって得られた結果である。
【００７１】
次に、この位相シフト膜２が形成された透光性基板１を電気炉内に設置し、大気中において加熱温度５５０℃、処理時間（１時間）の条件で加熱処理を行った。電気炉は、特開２００２−１６２７２６号公報の図５に開示されている縦型炉と同様の構造のものを使用した。電気炉での加熱処理は、炉内にケミカルフィルタを通した大気を導入した状態で行った。電気炉での加熱処理後、電気炉に冷媒を注入して、上記透光性基板に対し所定温度（２５０℃前後）までの強制冷却を行った。この強制冷却は、炉内に冷媒の窒素ガスを導入した状態（実質的に窒素ガス雰囲気）で行った。この強制冷却後、電気炉から上記透光性基板を取り出して、大気中で常温（２５℃以下）に低下するまで自然冷却を行った。
【００７２】
上記の加熱処理及び冷却後の上記位相シフト膜２に対し、位相シフト量測定装置（レーザーテック社製  ＭＰＭ−１９３）で、ＡｒＦエキシマレーザー光（波長１９３ｎｍ）に対する透過率と位相差を測定したところ、透過率は１８．６％、位相差は１７７．１度であった。
【００７３】
次に、上記の加熱処理及び冷却後の上記位相シフト膜２に対し、二次イオン質量分析法によるケイ素の二次イオン強度の深さ方向の分布の分析を行った。この分析は、分析装置に四重極型二次イオン質量分析装置（アルバック・ファイ社製  ＰＨＩ  ＡＤＥＰＴ１０１０）を使用し、一次イオン種がＣｓ＋、一次加速電圧が２．０ｋＶ、一次イオンの照射領域を一辺が１２０μｍである四角形の内側領域とした測定条件で行った。なお、この実施例１の位相シフト膜２に対するケイ素の二次イオン強度の測定は、深さ方向で平均０．５４ｎｍの測定間隔で行った。その分析の結果得られた、本実施例１の上記位相シフト膜２におけるケイ素の二次イオン強度の深さ方向の分布を図４に示した。なお、図４中の太線が実施例１の結果を示している。
【００７４】
図４の結果から、実施例１の位相シフト膜２においては、ケイ素の二次イオン強度は、位相シフト膜２の表面から１０ｎｍの深さまでの領域（表層領域）でピークを迎えた後、一度落ち込み、続く内部領域ではそこから透光性基板側に向かって徐々に増加する傾向を有しており、さらに透光性基板との界面から表層領域側に向かって１０ｎｍの範囲にわたる領域（基板近傍領域）では大きく低下することがわかる。
【００７５】
この図４に示す実施例１の位相シフト膜２におけるケイ素の二次イオン強度の深さ方向の分布の結果から、位相シフト膜２の表層領域と基板近傍領域を除いた内部領域における複数箇所において膜表面からの深さに対するケイ素の二次イオン強度の分布をプロットした結果を示したものが図５である。
図５に示す結果から、最小二乗法（一次関数をモデルとする。）を適用して、上記位相シフト膜２の内部領域における透光性基板側に向かう方向での深さ［ｎｍ］に対するケイ素の二次イオン強度［Ｃｏｕｎｔｓ／ｓｅｃ］の増加する度合い（増加の傾き）を求めたところ、１０５．３［（Ｃｏｕｎｔｓ／ｓｅｃ）／ｎｍ］であった。
【００７６】
次に、別の透光性基板１上にこの実施例１の位相シフト膜２を形成し、上記と同様にして加熱処理、強制冷却及び自然冷却を行った。この加熱処理及び冷却後の位相シフト膜２は、ＡｒＦエキシマレーザー光（波長１９３ｎｍ）に対する透過率は１８．６％、位相差は１７７．１度であった。
次いで、枚葉式ＤＣスパッタ装置内に、この位相シフト膜２が形成された透光性基板１を設置し、上記位相シフト膜２上に、単層構造のクロム系材料の遮光膜３を形成した。クロムからなるターゲットを用い、アルゴン（Ａｒ）、二酸化炭素（ＣＯ２）及びヘリウム（Ｈｅ）の混合ガス（流量比  Ａｒ：ＣＯ２：Ｈｅ＝１８：３３：２８、圧力＝０．１５Ｐａ）をスパッタリングガスとし、ＤＣ電源の電力を１．８ｋＷとし、反応性スパッタリング（ＤＣスパッタリング）を行うことにより、上記位相シフト膜２上に、クロム、酸素及び炭素を含有するＣｒＯＣ膜からなる遮光膜３を５６ｎｍの厚さで形成した。
上記位相シフト膜２と上記遮光膜３の積層膜の光学濃度は、ＡｒＦエキシマレーザーの波長（１９３ｎｍ）において３．０以上であった。
【００７７】
さらに、枚葉式ＲＦスパッタ装置内に、上記位相シフト膜２及び遮光膜３が積層された透光性基板１を設置し、二酸化ケイ素（ＳｉＯ２）ターゲットを用い、アルゴンガス（圧力＝０．０３Ｐａ）をスパッタリングガスとし、ＲＦ電源の電力を１．５ｋＷとし、反応性スパッタリング（ＲＦスパッタリング）により、上記遮光膜３上に、ケイ素及び酸素からなるハードマスク膜４を５ｎｍの厚さで形成した。
【００７８】
以上のようにして、透光性基板１上に、位相シフト膜２、遮光膜３およびハードマスク膜４をこの順に積層した本実施例１のマスクブランク１０を製造した。
【００７９】
次に、このマスクブランク１０を用いて、前述の図３に示される製造工程に従って、転写用マスク（位相シフトマスク）を製造した。なお、以下の符号は図３中の符号と対応している。
まず、上記マスクブランク１０の上面に、ＨＭＤＳ処理を施した後、スピン塗布法によって、電子線描画用の化学増幅型レジスト（富士フィルムエレクトロニクスマテリアルズ社製  ＰＲＬ００９）を塗布し、所定のベーク処理を行って、膜厚８０ｎｍのレジスト膜を形成した。電子線描画機を用いて、上記レジスト膜に対して所定のデバイスパターン（位相シフト膜２に形成すべき転写パターンに対応するパターン）を描画した後、レジスト膜を現像してレジストパターン５ａを形成した（図３（ａ）参照）。
【００８０】
次に、上記レジストパターン５ａをマスクとして、ハードマスク膜４のドライエッチングを行い、ハードマスク膜４にパターン４ａを形成した（図３（ｂ）参照）。ドライエッチングガスとしてはフッ素系ガス（ＣＦ４）を用いた。
【００８１】
次に、残存するレジストパターン５ａを除去した後、上記ハードマスク膜のパターン４ａをマスクとして、単層構造のクロム系材料からなる遮光膜３のドライエッチングを行い、遮光膜３にパターン３ａを形成した（図３（ｃ）参照）。ドライエッチングガスとしては塩素ガス（Ｃｌ２）と酸素ガス（Ｏ２）との混合ガス（Ｃｌ２：Ｏ２＝１５：１（流量比））を用いた。
【００８２】
次に、上記遮光膜３に形成されたパターン３ａをマスクとして、上記位相シフト膜２のドライエッチングを行い、位相シフト膜２に位相シフト膜パターン（転写パターン）２ａを形成した（図３（ｄ）参照）。ドライエッチングガスとしてはフッ素系ガス（ＳＦ６とＨｅの混合ガス）を用いた。なお、この位相シフト膜２のドライエッチング工程において、表面に露出しているハードマスク膜パターン４ａは除去された。
【００８３】
次に、上記図３（ｄ）の状態の基板上の全面に、スピン塗布法により、前記と同様のレジスト膜を形成し、このレジスト膜に対して、所定のパターン（遮光帯パターンに対応するパターン）を電子線描画し、描画後、現像することにより、所定のレジストパターン６ａを形成した（図３（ｅ）参照）
【００８４】
続いて、このレジストパターン６ａをマスクとして、塩素ガスと酸素ガスの混合ガス（Ｃｌ２：Ｏ２＝４：１（流量比））を用いたドライエッチングにより、露出している遮光膜パターン３ａのエッチングを行うことにより、たとえば転写パターン形成領域内の遮光膜パターン３ａを除去し、転写パターン形成領域の周辺部には遮光帯パターン３ｂを形成した。
【００８５】
最後に、残存するレジストパターン６ａを除去することにより、透光性基板１上に転写パターンとなる位相シフト膜の微細パターン２ａを備えた転写用マスク（位相シフトマスク）２０を作製した（図３（ｆ）参照）。
なお、上記位相シフト膜パターン２ａの露光光透過率および位相差はマスクブランク製造時と変化はなかった。
得られた上記転写用マスク２０に対してマスク検査装置によってマスクパターンの検査を行った結果、設計値から許容範囲内で微細パターンが形成されていることが確認できた。
【００８６】
また、得られた上記転写用マスク２０における遮光帯パターン３ｂが積層していない位相シフト膜パターン２ａの領域に対して、ＡｒＦエキシマレーザー光を積算照射量が４０ｋＪ／ｃｍ２となるように間欠照射を行った。この積算照射量４０ｋＪ／ｃｍ２というのは、転写用マスクを１０万回程度使用したことに相当する。
【００８７】
上記照射後の位相シフト膜パターン２ａの透過率及び位相差を測定したところ、ＡｒＦエキシマレーザー光（波長１９３ｎｍ）において、透過率は２０．１％、位相差は１７４．６度となっていた。従って、照射前後の変化量は、透過率が＋１．５％、位相差が−２．５度であり、変化量は非常に小さく抑えられており、この程度の変化量はマスク性能にはまったく影響はない。また、照射前後の位相シフト膜パターン２ａの線幅の変化（ＣＤ変化量）に関しても２ｎｍ以下に抑えられていた。
【００８８】
以上のことから、本実施例１のマスクブランクは、ＳｉＮ系材料からなる薄膜（位相シフト膜）に対して、二次イオン質量分析法による分析を行ってケイ素の二次イオン強度の深さ方向の分布を取得した時、上記薄膜の基板近傍領域と表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることにより、ＡｒＦエキシマレーザー等の２００ｎｍ以下の短波長の露光光による累積照射に対する薄膜（位相シフト膜）の耐光性が大幅に向上し、極めて高い耐光性を備えていることがわかる。また、本実施例１のマスクブランクを用いることにより、ＡｒＦエキシマレーザー等の波長２００ｎｍ以下の露光光に対する耐光性を大幅に改善でき、長期間使用しても品質の安定した転写用マスク（位相シフトマスク）を得ることができる。
【００８９】
さらに、このＡｒＦエキシマレーザー光の累積照射を行った転写用マスク２０に対し、ＡＩＭＳ１９３（Ｃａｒｌ  Ｚｅｉｓｓ社製）を用いて、波長１９３ｎｍの露光光で半導体デバイス上のレジスト膜に露光転写したときにおける露光転写像のシミュレーションを行った。このシミュレーションで得られた露光転写像を検証したところ、設計仕様を十分に満たしていた。以上のことから、本実施例１のマスクブランクから製造された転写用マスク２０は、露光装置にセットしてＡｒＦエキシマレーザーの露光光による露光転写を累積照射量が例えば４０ｋＪ／ｃｍ２となるまで行っても、半導体デバイス上のレジスト膜に対して高精度で露光転写を行うことができるといえる。
【００９０】
（実施例２）
本実施例２に使用するマスクブランク１０は、以下のようにして作製した。
実施例１で使用したものと同じ合成石英ガラスからなる透光性基板１（大きさ約１５２ｍｍ×１５２ｍｍ×厚み約６．３５ｍｍ）を準備した。
【００９１】
次に、枚葉式ＲＦスパッタ装置内に透光性基板１を設置し、ケイ素（Ｓｉ）ターゲットを用い、クリプトン（Ｋｒ）、ヘリウム（Ｈｅ）及び窒素（Ｎ２）の混合ガス（流量比  Ｋｒ：Ｈｅ：Ｎ２＝３：１６：４、圧力＝０．２４Ｐａ）をスパッタリングガスとし、ＲＦ電源の電力を１．５ｋＷとし、反応性スパッタリング（ＲＦスパッタリング）により、透光性基板１上に、ケイ素及び窒素からなる位相シフト膜２（Ｓｉ：Ｎ＝４６．９原子％：５３．１原子％）を６２ｎｍの厚さで形成した。ここで、位相シフト膜２の組成は、別の透光性基板上に上記と同じ条件で形成した位相シフト膜に対してＸ線光電子分光法（ＸＰＳ）による測定によって得られた結果である。
【００９２】
次に、この位相シフト膜２が形成された透光性基板１をホットプレートに設置し、大気中で、加熱温度を２８０℃とし、処理時間を５分間とする条件で第１加熱処理を行った。第１加熱処理後、上記基板を今度は電気炉内に設置し、大気中において加熱温度５５０℃、処理時間（１時間）の条件で第２加熱処理を行った。電気炉は、実施例１と同様の構造のものを使用した。電気炉での加熱処理は、炉内にケミカルフィルタを通した大気を導入した状態で行った。電気炉での加熱処理後、電気炉に冷媒を注入して、上記基板に対し所定温度（２５０℃前後）までの強制冷却を行った。この強制冷却は、炉内に冷媒の窒素ガスを導入した状態（実質的に窒素ガス雰囲気）で行った。この強制冷却後、電気炉から上記基板を取り出して、大気中で常温（２５℃以下）に低下するまで自然冷却を行った。
【００９３】
上記の第１、第２加熱処理及び冷却後の上記位相シフト膜２に対し、位相シフト量測定装置（レーザーテック社製  ＭＰＭ−１９３）で、ＡｒＦエキシマレーザー光（波長１９３ｎｍ）に対する透過率と位相差を測定したところ、透過率は１８．６％、位相差は１７７．１度であった。
【００９４】
次に、上記の第１、第２加熱処理及び冷却後の上記位相シフト膜２に対し、実施例１と同様にして二次イオン質量分析法によるケイ素の二次イオン強度の深さ方向の分布の分析を行った。なお、測定条件は実施例１と同じである。また、この実施例２の位相シフト膜２に対するケイ素の二次イオン強度の測定は、深さ方向で平均０．５４ｎｍの測定間隔で行った。その分析の結果得られた、本実施例２の上記位相シフト膜２におけるケイ素の二次イオン強度の深さ方向の分布を図４に示した。なお、図４中の細線が実施例２の結果を示している。
【００９５】
図４の結果から、実施例２の位相シフト膜２においては、ケイ素の二次イオン強度は、位相シフト膜２の表面から１０ｎｍの深さまでの領域（表層領域）でピークを迎えた後、一度落ち込み、続く内部領域ではそこから透光性基板側に向かって徐々に増加する傾向を有しており、さらに透光性基板との界面から表層領域側に向かって１０ｎｍの範囲にわたる領域（基板近傍領域）では大きく低下することがわかる。これは実施例１とほぼ同じ傾向であるが、内部領域で透光性基板側に向かって二次イオン強度の増加する度合い（傾き）は、実施例２の方が実施例１よりもやや大きい。
【００９６】
この図４に示す実施例２の位相シフト膜２におけるケイ素の二次イオン強度の深さ方向の分布の結果から、位相シフト膜２の表層領域と基板近傍領域を除いた内部領域における複数箇所において膜表面からの深さに対するケイ素の二次イオン強度の分布をプロットした結果を示したものが図６である。
図６に示す結果から、最小二乗法（一次関数をモデルとする。）を適用して、上記位相シフト膜２の内部領域における透光性基板側に向かう方向での深さ［ｎｍ］に対するケイ素の二次イオン強度［Ｃｏｕｎｔｓ／ｓｅｃ］の増加する度合い（増加の傾き）を求めたところ、１４５．７［（Ｃｏｕｎｔｓ／ｓｅｃ）／ｎｍ］であった。
【００９７】
次に、別の透光性基板１上にこの実施例２の位相シフト膜２を形成し、上記と同様にして第１、第２加熱処理、強制冷却及び自然冷却を行った。この加熱処理及び冷却後の位相シフト膜２は、ＡｒＦエキシマレーザー光（波長１９３ｎｍ）に対する透過率は１８．６％、位相差は１７７．１度であり、上記と同じであった。
【００９８】
次いで、枚葉式ＤＣスパッタ装置内に、この位相シフト膜２が形成された透光性基板１を設置し、上記位相シフト膜２上に、実施例１と同様の単層構造のクロム系材料の遮光膜３を形成した。すなわち、ＣｒＯＣ膜からなる単層構造の遮光膜３を膜厚５６ｎｍで形成した。
上記位相シフト膜２と上記遮光膜３の積層膜の光学濃度は、ＡｒＦエキシマレーザーの波長（１９３ｎｍ）において３．０以上であった。
【００９９】
さらに、枚葉式ＲＦスパッタ装置内に、上記位相シフト膜２及び遮光膜３が積層された透光性基板１を設置し、上記遮光膜３上に、実施例１と同様のケイ素及び酸素からなるハードマスク膜４を５ｎｍの厚さで形成した。
【０１００】
以上のようにして、透光性基板１上に、位相シフト膜２、遮光膜３およびハードマスク膜４をこの順に積層した本実施例２のマスクブランク１０を製造した。
【０１０１】
次に、このマスクブランク１０を用いて、前述の図３に示される製造工程に従って、前述の実施例１と同様にして、透光性基板１上に転写パターンとなる位相シフト膜の微細パターン２ａを備えた転写用マスク（位相シフトマスク）２０を作製した。
なお、上記位相シフト膜パターン２ａの露光光透過率および位相差はマスクブランク製造時と変化はなかった。
得られた上記転写用マスク２０に対してマスク検査装置によってマスクパターンの検査を行った結果、設計値から許容範囲内で微細パターンが形成されていることが確認できた。
【０１０２】
また、得られた上記転写用マスク２０における遮光帯パターン３ｂが積層していない位相シフト膜パターン２ａの領域に対して、ＡｒＦエキシマレーザー光を積算照射量が４０ｋＪ／ｃｍ２となるように間欠照射を行った。
【０１０３】
上記照射後の位相シフト膜パターン２ａの透過率及び位相差を測定したところ、ＡｒＦエキシマレーザー光（波長１９３ｎｍ）において、透過率は２０．８％、位相差は１７３．４度となっていた。従って、照射前後の変化量は、透過率が＋２．２％、位相差が−３．７度であり、変化量は非常に小さく抑えられており、この程度の変化量はマスク性能にはまったく影響はない。また、照射前後の位相シフト膜パターン２ａの線幅の変化（ＣＤ変化量）に関しても３ｎｍ以下に抑えられていた。
【０１０４】
以上のことから、本実施例２のマスクブランクは、ＳｉＮ系材料からなる薄膜（位相シフト膜）に対して、二次イオン質量分析法による分析を行ってケイ素の二次イオン強度の深さ方向の分布を取得した時、上記薄膜の基板近傍領域と表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］未満であることにより、ＡｒＦエキシマレーザー等の２００ｎｍ以下の短波長の露光光による累積照射に対する薄膜（位相シフト膜）の耐光性が大幅に向上し、極めて高い耐光性を備えていることがわかる。また、本実施例２のマスクブランクを用いることにより、ＡｒＦエキシマレーザー等の波長２００ｎｍ以下の露光光に対する耐光性を大幅に改善でき、長期間使用しても品質の安定した転写用マスク（位相シフトマスク）を得ることができる。
【０１０５】
さらに、このＡｒＦエキシマレーザー光の累積照射を行った転写用マスク２０に対し、ＡＩＭＳ１９３（Ｃａｒｌ  Ｚｅｉｓｓ社製）を用いて、波長１９３ｎｍの露光光で半導体デバイス上のレジスト膜に露光転写したときにおける露光転写像のシミュレーションを行った。このシミュレーションで得られた露光転写像を検証したところ、設計仕様を十分に満たしていた。以上のことから、本実施例２のマスクブランクから製造された転写用マスク２０は、露光装置にセットしてＡｒＦエキシマレーザーの露光光による露光転写を累積照射量が例えば４０ｋＪ／ｃｍ２となるまで行っても、半導体デバイス上のレジスト膜に対して高精度で露光転写を行うことができるといえる。
【０１０６】
（比較例）
比較例に使用するマスクブランク１０は、以下のようにして作製した。
実施例１で使用したものと同じ合成石英ガラスからなる透光性基板１（大きさ約１５２ｍｍ×１５２ｍｍ×厚み約６．３５ｍｍ）を準備した。
【０１０７】
次に、枚葉式ＲＦスパッタ装置内に透光性基板１を設置し、ケイ素（Ｓｉ）ターゲットを用い、クリプトン（Ｋｒ）、ヘリウム（Ｈｅ）及び窒素（Ｎ２）の混合ガス（流量比  Ｋｒ：Ｈｅ：Ｎ２＝３：１６：４、圧力＝０．２４Ｐａ）をスパッタリングガスとし、ＲＦ電源の電力を１．５ｋＷとし、反応性スパッタリング（ＲＦスパッタリング）により、透光性基板１上に、ケイ素及び窒素からなる位相シフト膜２（Ｓｉ：Ｎ＝４６．９原子％：５３．１原子％）を６２ｎｍの厚さで形成した。ここで、位相シフト膜２の組成は、別の透光性基板上に上記と同じ条件で形成した位相シフト膜に対してＸ線光電子分光法（ＸＰＳ）による測定によって得られた結果である。
【０１０８】
次に、この位相シフト膜２が形成された透光性基板１をホットプレートに設置し、大気中で、加熱温度を２８０℃とし、処理時間を３０分とする条件で加熱処理を行った。加熱処理後、大気中で常温（２５℃以下）に低下するまで自然冷却を行った。
【０１０９】
上記の加熱処理及び冷却後の上記位相シフト膜２に対し、位相シフト量測定装置（レーザーテック社製  ＭＰＭ−１９３）で、ＡｒＦエキシマレーザー光（波長１９３ｎｍ）に対する透過率と位相差を測定したところ、透過率は１６．９％、位相差は１７６．１度であった。
【０１１０】
次に、上記の加熱処理及び冷却後の上記位相シフト膜２に対し、実施例１と同様にして二次イオン質量分析法によるケイ素の二次イオン強度の深さ方向の分布の分析を行った。なお、測定条件は実施例１と同じである。また、この実施例２の位相シフト膜２に対するケイ素の二次イオン強度の測定は、深さ方向で平均０．５４ｎｍの測定間隔で行った。その分析の結果得られた、本比較例の上記位相シフト膜２におけるケイ素の二次イオン強度の深さ方向の分布は、位相シフト膜２の表面から１０ｎｍの深さまでの領域（表層領域）でピークを迎えた後、一度落ち込み、続く内部領域ではそこから透光性基板側に向かって徐々に増加する傾向を有しており、さらに透光性基板との界面から表層領域側に向かって１０ｎｍの範囲にわたる領域（基板近傍領域）では大きく低下していた。これは前述の実施例１および実施例２とほぼ同じ傾向であるが、内部領域で透光性基板側に向かって二次イオン強度の増加する度合い（傾き）は、比較例の方が実施例１、実施例２よりもやや大きい。
【０１１１】
この比較例の位相シフト膜２におけるケイ素の二次イオン強度の深さ方向の分布の結果から、位相シフト膜２の表層領域と基板近傍領域を除いた内部領域における複数箇所において膜表面からの深さに対するケイ素の二次イオン強度の分布をプロットした（図７）。さらに、その結果から、最小二乗法（一次関数をモデルとする。）を適用して、上記位相シフト膜２の内部領域における透光性基板側に向かう方向での深さ［ｎｍ］に対するケイ素の二次イオン強度［Ｃｏｕｎｔｓ／ｓｅｃ］の増加する度合い（増加の傾き）を求めたところ、１６７．３［（Ｃｏｕｎｔｓ／ｓｅｃ）／ｎｍ］であり、上記傾きが１５０［（Ｃｏｕｎｔｓ／ｓｅｃ）／ｎｍ］未満という本発明の条件を満たしていなかった。
【０１１２】
次に、別の透光性基板１上にこの比較例の位相シフト膜２を形成し、上記と同様にして加熱処理及び冷却を行った。この加熱処理及び冷却後の位相シフト膜２は、ＡｒＦエキシマレーザー光（波長１９３ｎｍ）に対する透過率は１６．９％、位相差は１７６．１度であり、上記と同じであった。
【０１１３】
次いで、枚葉式ＤＣスパッタ装置内に、この位相シフト膜２が形成された透光性基板１を設置し、上記位相シフト膜２上に、実施例１と同様の単層構造のクロム系材料の遮光膜３を形成した。すなわち、ＣｒＯＣ膜からなる単層構造の遮光膜３を膜厚５６ｎｍで形成した。
上記位相シフト膜２と上記遮光膜３の積層膜の光学濃度は、ＡｒＦエキシマレーザーの波長（１９３ｎｍ）において３．０以上であった。
【０１１４】
さらに、枚葉式ＲＦスパッタ装置内に、上記位相シフト膜２及び遮光膜３が積層された透光性基板１を設置し、上記遮光膜３上に、実施例１と同様のケイ素及び酸素からなるハードマスク膜４を５ｎｍの厚さで形成した。
【０１１５】
以上のようにして、透光性基板１上に、位相シフト膜２、遮光膜３およびハードマスク膜４をこの順に積層した本比較例のマスクブランク１０を製造した。
【０１１６】
次に、このマスクブランク１０を用いて、前述の図３に示される製造工程に従って、前述の実施例１と同様にして、透光性基板１上に転写パターンとなる位相シフト膜の微細パターン２ａを備えた本比較例の転写用マスク（位相シフトマスク）２０を作製した。
なお、上記位相シフト膜パターン２ａの露光光透過率および位相差はマスクブランク製造時と変化はなかった。
得られた本比較例の転写用マスク２０に対してマスク検査装置によってマスクパターンの検査を行った結果、設計値から許容範囲内で微細パターンが形成されていることが確認できた。
【０１１７】
また、得られた本比較例の転写用マスク２０における遮光帯パターン３ｂが積層していない位相シフト膜パターン２ａの領域に対して、ＡｒＦエキシマレーザー光を積算照射量が４０ｋＪ／ｃｍ２となるように間欠照射を行った。
【０１１８】
上記照射後の位相シフト膜パターン２ａの透過率及び位相差を測定したところ、ＡｒＦエキシマレーザー光（波長１９３ｎｍ）において、透過率は２０．３％、位相差は１６９．８度となっていた。従って、照射前後の変化量は、透過率が＋３．４％、位相差が−６．３度であり、変化量は大きく、この程度の変化量が発生するとマスク性能に大きく影響する。また、照射前後の位相シフト膜パターン２ａの線幅の変化（ＣＤ変化量）に関しても５ｎｍであることが認められた。
【０１１９】
以上のことから、本比較例のマスクブランク及び転写用マスクは、ＳｉＮ系材料からなる薄膜（位相シフト膜）に対して、二次イオン質量分析法による分析を行ってケイ素の二次イオン強度の深さ方向の分布を取得した時、上記薄膜の基板近傍領域と表層領域を除いた内部領域における透光性基板側に向かう方向での深さ［ｎｍ］に対するケイ素の二次イオン強度［Ｃｏｕｎｔｓ／ｓｅｃ］の傾きが、１５０［（Ｃｏｕｎｔｓ／ｓｅｃ）／ｎｍ］以上であり、この場合はＡｒＦエキシマレーザー等の２００ｎｍ以下の短波長の露光光による累積照射に対する耐光性の改善効果は認められないことがわかる。
【０１２０】
以上、本発明の実施形態及び実施例について説明したが、これらは例示に過ぎず、特許請求の範囲を限定するものではない。
【符号の説明】
【０１２１】
１  透光性基板
２  位相シフト膜
３  遮光膜
４  ハードマスク膜
５ａ、６ａ  レジストパターン
１０  マスクブランク
２０  転写用マスク（位相シフトマスク）
【図１】
2019168729.tif 000003
【図２】
2019168729.tif 000004
【図３】
2019168729.tif 000005
【図４】
2019168729.tif 000006
【図５】
2019168729.tif 000007
【図６】
2019168729.tif 000008
【図７】
2019168729.tif 000009